Brevet FR2845486A1 — publié le 20040409

FIBRE OPTIQUE A COMPENSATION DE DISPERSION CHROMATIQUE L'invention concerne le domaine des fibres optiques pour réseau de transmission à multiplexage en longueur d'onde. L'augmentation des débits d'information sur ce type de réseau impose une compensation de la dispersion chromatique et de la pente de dispersion sur une bande spectrale de plus en plus large. La bande dite S correspond à une bande spectrale allant approximativement de 1460nm à 1530nm. La bande dite C correspond à une bande spectrale allant approximativement de 1530nm à 10 1565nm. La bande dite L correspond à une bande spectrale allant approximativement de 1 565nm à 1 625nm. La bande dite U correspond à une bande spectrale allant approximativement de 1625nm à 1675nm. La bande spectrale la plus couramment utilisée est la bande C. De plus en plus, apparaît une tendance à vouloir, en plus de la bande C, utiliser les bandes S et L, voire 15 même la bande U. Dans l'art antérieur, il est connu d'associer certains types de fibres optiques à dispersion décalée réduisant les effets non-linéaires croisés (" non-zero dispersion shifted fiber " en terminologie anglo-saxonne correspondant à l'abréviation NZDSF) à des fibres de compensation de dispersion (" dispersion 20 compensating fiber " en terminologie anglo-saxonne correspondant à l'abréviation DCF), ce qui permet d'obtenir une ligne de transmission dont la dispersion est nulle sur une large plage spectrale. Selon un premier art antérieur par exemple décrit dans la demande de brevet WO 01/01 179, il est connu d'utiliser une fibre optique à compensation de 25 dispersion chromatique présentant une faible pente, mais le rapport dispersion chromatique sur pente de dispersion chromatique pour cette fibre optique est trop faible et ne permet pas de compenser efficacement des fibres de ligne de type NZDSF à pente de dispersion chromatique faible. Selon un deuxième art antérieur présenté à la conférence 30 OECC/IOOC'01 dans un rapport intitulé " dispersion flattened fiber with high négative dispersion ", des simulations numériques présentent une fibre optique à compensation de dispersion chromatique dont le rapport dispersion chromatique sur pente de dispersion chromatique est très élevé, mais les simulations, présentées oralement à cette même conférence, ne les confirment pas et 5 présentent au contraire des valeurs usuelles dont un diamètre de mode de l'ordre de 4pm.. L'invention propose une fibre optique à compensation de dispersion chromatique qui, ayant un rapport dispersion chromatique sur pente de dispersion chromatique suffisamment élevé, et avantageusement une pente de dispersion 10 chromatique faible, peut compenser une fibre optique de ligne de type NZ-DSF à faible pente de dispersion chromatique. La fibre optique à compensation de dispersion chromatique selon l'invention possède également un diamètre de mode assez élevé, ce qui lui permet d'être utilisable dans des lignes de transmission optique à très hauts débits, par exemple supérieur à 40 Gigabits par 15 seconde. Le compromis réalisé par la fibre optique à compensation de dispersion chromatique selon l'invention permet une compensation efficace sur une très large plage spectrale pouvant aller jusqu'à englober les bandes S, C, L et U. Selon l'invention, il est prévu une fibre optique à compensation de dispersion chromatique sur plusieurs bandes spectrales dont au moins la bande 20 C, pour réseau de transmission à multiplexage en longueur d'onde, comportant successivement du centre vers la périphérie un coeur présentant un profil d'indice variable puis une gaine d'indice constant, le profil d'indice variable du coeur comportant successivement, du centre vers la périphérie, une tranche centrale d'indice maximum supérieur à l'indice de la gaine, une tranche enterrée d'indice 2 5 minimum inférieur à l'indice de la gaine, une tranche annulaire d'indice maximum supérieur à l'indice de la gaine et inférieur à l'indice maximum de la tranche centrale, les rayons et les indices de chacune des tranches étant déterminés de manière à ce que la fibre optique à compensation de dispersion présente, d'une part à la longueur d'onde de 1550nm, premièrement une 30 dispersion chromatique inférieure à -8ps/nm.km, deuxièmement un rapport dispersion chromatique sur pente de dispersion chromatique dont la valeur absolue est supérieure à 750nm, troisièmement un diamètre de mode supérieur à 5pm, et d'autre part à la longueur d'onde de 1625nm, des pertes par courbure pour un rayon de 1 Omm qui sont inférieures à 400dB/m. De préférence, les rayons et les indices de chacune des tranches sont déterminés de manière à ce que la fibre optique à compensation de dispersion présente, à la longueur d'onde de 1550nm, un rapport dispersion chromatique sur pente de dispersion chromatique dont la valeur absolue est supérieure à 1500nm. De préférence, la fibre optique à compensation de dispersion chromatique selon l'invention compense la dispersion chromatique d'une fibre optique de ligne sur les bandes spectrales S, C, L et U. De préférence, les rayons et les indices de chacune des tranches de la fibre optique à compensation de dispersion selon l'invention sont déterminés de 15 manière à ce que ladite fibre optique à compensation de dispersion présente, à la longueur d'onde de 1550nm, une pente de dispersion chromatique dont la valeur absolue est inférieure à 0,02ps/nm2.km. De préférence, les rayons et les indices de chacune des tranches tranches de la fibre optique à compensation de dispersion selon l'invention sont déterminés 20 de manière à ce que ladite fibre optique à compensation de dispersion présente, à la longueur d'onde de 1550nm, une surface effective supérieure à 20prm2. La fibre optique à compensation de dispersion selon l'invention est associée à une fibre optique de ligne dans un système de transmission à fibre optique. Dans une forme de réalisation, le système de transmission à fibre optique 25 comprend l'association d'une fibre optique de ligne et d'une fibre optique à compensation de dispersion selon l'invention en ligne. Dans une autre forme de réalisation, le système de transmission à fibre optique comprend l'association d'une fibre optique de ligne et d'une fibre optique à compensation de dispersion selon l'invention en module. Dans un premier mode de réalisation préférentiel de l'invention, la fibre optique à compensation de dispersion chromatique selon l'invention comprend un premier type de profil d'indice variable du coeur à trois tranches. Le premier type de profil d'indice variable du coeur est successivement constitué, du centre vers la 5 périphérie, d'une tranche centrale d'indice maximum supérieur à l'indice de la gaine, d'une tranche enterrée d'indice minimum inférieur à l'indice de la gaine, d'une tranche annulaire d'indice maximum supérieur à l'indice de la gaine et inférieur à l'indice maximum de la tranche centrale. La tranche centrale est de préférence en forme de trapèze ou de rectangle, mais elle peut aussi être par 10 exemple en forme de triangle ou en alpha. Les autres tranches sont de préférence en forme de rectangle, mais elles peuvent aussi être par exemple en forme de trapèze ou de triangle ou en alpha. Afin d'augmenter l'étendue de la plage spectrale pour laquelle la dispersion chromatique de la fibre optique de ligne est compensée le plus 15 efficacement possible par la fibre optique à compensation de dispersion chromatique selon l'invention ainsi que les autres propriétés de la fibre optique à compensation de dispersion chromatique selon l'invention, un certain nombre des plages ou de relations préférentielles notamment pour les indices et les rayons du deuxième type de profil d'indice du coeur vont maintenant être données. Dans une première famille de fibres optiques à compensation de dispersion chromatique, les rayons et les indices de chacune des tranches sont déterminés de manière à ce que la fibre optique à compensation de dispersion présente, à la longueur d'onde de 1 550nm, une dispersion chromatique comprise entre -40ps/nm.km et -8ps/nm.km. C'est dans cette première famille, plutôt que 25 dans la deuxième famille décrite ultérieurement qu'il est particulièrement avantageux que la fibre optique à compensation de dispersion selon l'invention présente une faible pente de dispersion chromatique. De préférence, la différence (An2) entre l'indice minimum de la tranche enterrée et l'indice de la gaine est comprise entre -3,0.10-3 et 0,0.10O' et le rayon 30 extérieur (r2) de la tranche enterrée est compris entre 5, 8pm et 8,5pm. De préférence, la différence (An3) entre l'indice maximum de la tranche annulaire et l'indice de la gaine est comprise entre 1,0.10-3 et 6,0.10-3 et le rayon extérieur (r3) de la tranche annulaire est compris entre 7,2pm et 9,7pm. De préférence, la valeur du double de l'intégrale (S, =2.{An(r).r.dr), entre o un rayon nul et le rayon (ri) de la partie de la tranche centrale présentant un indice supérieur à l'indice de la gaine, du produit du rayon par la différence d'indice par rapport à la gaine, est comprise entre 39.10-3 et 65.10-3 pm2. r2 De préférence, la valeur du double de l'intégrale (S2 = 2.jAn(r).r.dr), entre le rayon (r.) de la partie de la tranche centrale présentant un indice 10 supérieur à l'indice de la gaine et le rayon (r2) de la partie de la tranche enterrée présentant un indice inférieur à l'indice de la gaine, du produit du rayon par la différence d'indice par rapport à la gaine, est comprise entre -150.103 et 10.10-3 Pm2. n3 De préférence, la valeur du double de l'intégrale (S3 =2.jAn(r).r.dr), r2 entre le rayon (r2) de la partie de la tranche enterrée présentant un indice inférieur à l'indice de la gaine et le rayon (r3) de la partie de la tranche annulaire présentant un indice supérieur à l'indice de la gaine, du produit du rayon par la différence d'indice par rapport à la gaine, est comprise entre 30.103 et 140.10-3 fim2. De préférence, la valeur du triple de l'intégrale (S11 = 3.4An(r).r'.dr), entre o un rayon nul et le rayon (r1) de la partie de la tranche centrale présentant un indice supérieur à l'indice de la gaine, du produit du carré du rayon par la différence d'indice par rapport à l'indice de la gaine, est comprise entre 59.10-3 pm3 et 123.10-3 pm3. Lorsque la tranche centrale est en forme de rectangle, la différence (An1) entre l'indice maximum de la tranche centrale et l'indice de la gaine est préférentiellement comprise entre 14,0.103 et 20,0.10-3 et le rayon (rj) de la partie de la tranche centrale présentant un indice supérieur à l'indice de la gaine est préférentiellement compris entre 1,4prm et 1,9pm. Lorsque la tranche centrale est en forme de trapèze, la différence (Anj) 5 entre l'indice maximum de la tranche centrale et l'indice de la gaine est préférentiellement comprise entre 14,0.1]O' et 20,0.10-3, le rayon (r1) de la partie de la tranche centrale présentant un indice supérieur à l'indice de la gaine est préférentiellement compris entre 1,4prm et 1, 9prm et le rayon (r10) de la partie de la tranche centrale présentant l'indice maximum de la tranche centrale est 10 préférentiellement compris entre 1,3pm et 1,9pm. Dans une deuxième famille de fibres optiques à compensation de dispersion chromatique, les rayons et les indices de chacune des tranches sont déterminés de manière à ce que la fibre optique à compensation de dispersion présente, à la longueur d'onde de 1550nm, une dispersion chromatique 15 inférieure à -40ps/nm.km. De préférence, la différence (An2) entre l'indice minimum de la tranche enterrée et l'indice de la gaine est comprise entre -5,0.10O' et 0,0.10' et le rayon extérieur (r2) de la tranche enterrée est compris entre 3,7lum et 6,7pm. De préférence, la différence (An3) entre l'indice maximum de la tranche 20 annulaire et l'indice de la gaine est comprise entre 1,0.10O' et 8,0. 10O' et le rayon extérieur (r3) de la tranche annulaire est compris entre 6,1pm et 8,4pm. De préférence, la valeur du double de l'intégrale (Si = 2.JAn(r).r.dr), entre o un rayon nul et le rayon (r1) de la partie de la tranche centrale présentant un indice supérieur à l'indice de la gaine, du produit du rayon par la différence 25 d'indice par rapport à la gaine, est comprise entre 32.10-3 et 52.10-3Pm2. r2 De préférence, la valeur du double de l'intégrale (S2 = 2.{An(r).r.dr), entre le rayon (r1) de la partie de la tranche centrale présentant un indice supérieur à l'indice de la gaine et le rayon (r2) de la partie de la tranche enterrée présentant un indice inférieur à l'indice de la gaine, du produit du rayon par la différence d'indice par rapport à la gaine, est comprise entre -70.10i3 et -4.1 0-3 mm2. r3 De préférence, la valeur du double de l'intégrale (S3 = 2.jAn(r).r.dr), r2 entre le rayon (r2) de la partie de la tranche enterrée présentant un indice inférieur à l'indice de la gaine et le rayon (r3) de la partie de la tranche annulaire présentant un indice supérieur à l'indice de la gaine, du produit du rayon par la différence d'indice par rapport à la gaine, est comprise entre 7.10i3 et 150.1O-, Pm2. De préférence, la valeur du triple de l'intégrale (Sj = 3.fAn(r).r2.dr), entre o un rayon nul et le rayon (r.) de la partie de la tranche centrale présentant un indice supérieur à l'indice de la gaine, du produit du carré du rayon par la différence d'indice par rapport à l'indice de la gaine, est comprise entre 40.10-3 pm3 et 80.10-3,M3. Lorsque la tranche centrale est en forme de rectangle, la différence (Anj) entre l'indice maximum de la tranche centrale et l'indice de la gaine est préférentiellement comprise entre 17,0.10i3 et 25,0.10-3 et le rayon (r.) de la partie de la tranche centrale présentant un indice supérieur à l'indice de la gaine est préférentiellement compris entre 1,2prm et 1,7pm. Lorsque la tranche centrale est en forme de trapèze, la différence (Anj) entre l'indice maximum de la tranche centrale et l'indice de la gaine est préférentiellement comprise entre 17,0.10O' et 25,0.1,0-3 le rayon (r1) de la partie de la tranche centrale présentant un indice supérieur à l'indice de la gaine est préférentiellement compris entre 1,2pm et 1,7pm et le rayon (rn,) de la partie de 25 la tranche centrale présentant l'indice maximum de la tranche centrale est préférentiellement compris entre 1,1pm et 1,7lpm. De préférence, pour toutes les fibres optiques à compensation de dispersion chromatique selon l'invention correspondant au premier mode de réalisation, les rayons et les indices de chacune des tranches sont déterminés de manière à ce que la fibre optique à compensation de dispersion présente une longueur d'onde de coupure théorique supérieure à l 600nm. Dans un deuxième mode de réalisation préférentiel de l'invention, la fibre 5 optique à compensation de dispersion chromatique selon l'invention comprend un deuxième type de profil d'indice variable du coeur à quatre tranches. Le deuxième type de profil d'indice variable du coeur est successivement constitué, du centre vers la périphérie, d'une tranche centrale d'indice maximum supérieur à l'indice de la gaine, d'une première tranche enterrée d'indice minimum inférieur à l'indice 10 de la gaine, d'une tranche annulaire d'indice maximum supérieur à l'indice de la gaine et inférieur à l'indice maximum de la tranche centrale, d'une deuxième tranche enterrée d'indice minimum inférieur à l'indice de la gaine. La tranche centrale est de préférence en forme de rectangle, mais elle peut aussi être en forme de trapèze ou de triangle ou en alpha. Les autres tranches sont de 15 préférence en forme de rectangle, mais elles peuvent aussi être par exemple en forme de trapèze ou de triangle ou en alpha. Dans un troisième mode de réalisation, la fibre optique à compensation de dispersion chromatique selon l'invention comprend un troisième type de profil d'indice variable du coeur qui est successivement constitué, du centre vers la 20 périphérie, d'une tranche centrale d'indice maximum supérieur à l'indice de la gaine, d'une tranche enterrée d'indice minimum inférieur à l'indice de la gaine, d'une première tranche annulaire d'indice maximum supérieur à l'indice de la gaine et inférieur à l'indice maximum de la tranche centrale, d'une deuxième tranche annulaire d'indice maximum supérieur à l'indice de la gaine et supérieur 25 à l'indice de la première tranche annulaire. La tranche centrale est de préférence en forme de rectangle, mais elle peut aussi être en forme de trapèze ou de triangle ou en alpha. Les autres tranches sont de préférence en forme de rectangle, mais elles peuvent aussi être par exemple en forme de trapèze ou de triangle ou en alpha. Dans un quatrième mode de réalisation, la fibre optique à compensation de dispersion chromatique selon l'invention comprend un quatrième type de profil d'indice variable du coeur qui est successivement constitué, du centre vers la périphérie, d'une tranche centrale d'indice maximum supérieur à l'indice de la 5 gaine, d'une première tranche enterrée d'indice minimum inférieur à l'indice de la gaine, d'une deuxième tranche enterrée d'indice minimum inférieur à l'indice de la gaine et supérieur à l'indice de la première tranche enterrée, d'une tranche annulaire d'indice maximum supérieur à l'indice de la gaine et inférieur à l'indice maximum de la tranche centrale. La tranche centrale est de préférence en forme 10 de rectangle, mais elle peut aussi être en forme de trapèze ou de triangle ou en alpha. Les autres tranches sont de préférence en forme de rectangle, mais elles peuvent aussi être par exemple en forme de trapèze ou de triangle ou en alpha. De préférence, pour toutes les fibres optiques à compensation de dispersion chromatique selon l'invention correspondant aux deuxième, troisième 15 et quatrième modes de réalisation, les rayons et les indices de chacune des tranches sont déterminés de manière à ce que la fibre optique à compensation de dispersion présente une longueur d'onde de coupure théorique supérieure à l 550nm. 2 0 L'invention sera mieux comprise et d'autres particularités et avantages apparaîtront à l'aide de la description ci-après et des dessins joints, donnés à titre d'exemples, o: - la figure] représente schématiquement un exemple de premier type de profil à trois tranches d'une fibre optique à compensation de dispersion 25 chromatique selon l'invention; - la figure 2 représente un tableau comprenant les valeurs de rayons et de différences d'indice pour une dizaine d'exemples de profils de cet exemple de premier type de fibre optique à compensation de dispersion chromatique selon l'invention; - la figure 3 représente un tableau comprenant certaines propriétés des profils de fibre optique à compensation de dispersion chromatique selon l'invention définis à la figure 2; - la figure 4 représente un tableau 5 profils de fibre optique à compensation l'invention définis à la figure 2; - la figure 5 représente un tableau profils de fibre optique à compensation l'invention définis à la figure 2; - la figure 6 représente un tableau profils de fibre optique à compensation l'invention définis à la figure 2; comprenant d'autres propriétés des de dispersion chromatique selon comprenant d'autres propriétés des de dispersion chromatique selon comprenant d'autres propriétés des de dispersion chromatique selon - la figure 7 représente schématiquement un autre exemple de premier type de profil à trois tranches d'une fibre optique à compensation de dispersion 15 chromatique selon l'invention; - la figure 8 représente un tableau comprenant les valeurs de rayons et de différences d'indice pour une dizaine d'exemples de profils de cet autre exemple de premier type de fibre optique à compensation de dispersion chromatique selon l'invention; - la figure 9 représente un tableau comprenant certaines propriétés des profils de fibre optique à compensation de dispersion chromatique selon l'invention définis à la figure 8; - la figure 10 représente un tableau comprenant d'autres propriétés des profils de fibre optique à compensation de dispersion chromatique selon 25 l'invention définis à la figure 8; - la figure 11 représente un tableau comprenant d'autres propriétés des profils de fibre optique à compensation de dispersion chromatique selon l'invention définis à la figure 8; - la figure 12 représente un tableau comprenant d'autres propriétés des profils de fibre optique à compensation de dispersion chromatique selon l'invention définis à la figure 8; - la figure 13 représente schématiquement des deuxième, troisième et 5 quatrième types de profil à quatre tranches d'une fibre optique à compensation de dispersion chromatique selon l'invention; - la figure 14 représente un tableau comprenant les valeurs de rayons et de différences d'indice pour une dizaine d'exemples des deuxième, troisième et quatrième types de profil de fibre optique à compensation de dispersion 10 chromatique selon l'invention; - la figure 15 représente un tableau comprenant certaines propriétés des profils de fibre optique à compensation de dispersion chromatique selon l'invention définis à la figure 14; - la figure 16 représente un tableau comprenant d'autres propriétés des 15 profils de fibre optique à compensation de dispersion chromatique selon l'invention définis à la figure 14; - la figure 17 représente un tableau comprenant d'autres propriétés des profils de fibre optique à compensation de dispersion chromatique selon l'invention définis à la figure 14; - la figure 18 représente un tableau comprenant d'autres propriétés des profils de fibre optique à compensation de dispersion chromatique selon l'invention définis à la figure 14; - la figure 1 9 représente la variaton de la dispersion chromatique dans les bandes S, C, L et U, des exemples de profil n08a, n08b et n02c. La figure 1 représente schématiquement un exemple de premier type de profil à trois tranches d'une fibre optique à compensation de dispersion chromatique selon l'invention. La première tranche appelée tranche centrale présente une différence maximale d'indice An] avec l'indice constant de la gaine 30 et un rayon extérieur rI. La différence d'indice maximale An] est positive. De préférence, entre un rayon nul et le rayon rl, l'indice est constant et maximum. La deuxième tranche appelée tranche enterrée présente une différence maximale d'indice An2 avec l'indice constant de la gaine et un rayon extérieur r2. La différence d'indice maximale An2 est négative. De préférence, entre le rayon r] et 5 le rayon r2, l'indice est constant. La troisième tranche appelée tranche annulaire présente une différence maximale d'indice An3 avec l'indice constant de la gaine et un rayon extérieur r3. La différence d'indice maximale An3 est positive. De préférence, entre le rayon r2 et le rayon r3, l'indice est constant. Au-delà du rayon r3 se trouve la gaine d'indice constant. La figure 2 représente un tableau comprenant les valeurs de rayons et de différences d'indice pour une dizaine d'exemples de profils de cet exemple de premier type de fibre optique à compensation de dispersion chromatique selon l'invention. La colonne de gauche comprend la dénomination des exemples du n'la au n'lOa. Les trois colonnes suivantes expriment en pim des rayons du profil 15 d'indice variable de coeur. Les trois dernières colonnes expriment mille fois des différences d'indice (sans unité). La figure 3 représente un tableau comprenant certaines propriétés des profils de fibre optique à compensation de dispersion chromatique selon l'invention définis à la figure 2. La colonne de gauche comprend la dénomination 20 des exemples du n'la au n10Oa. Pour chaque exemple considéré, les autres colonnes représentent des propriétés de la fibre optique correspondant à l'exemple considéré. La colonne suivante représente la pente de dispersion chromatique C' exprimée en ps/nm2.km à une longueur d'onde valant 1550nm. La colonne suivante représente le rapport dispersion chromatique C sur pente de 25 dispersion chromatique C' exprimée en nm à une longueur d'onde valant 1550nm. La colonne suivante représente le diamètre de mode 2W02, à la longueur d'onde de 1550nm, exprimé en prm. La dernière colonne représente la longueur de coupure théorique Xch exprimée en nm. La figure 4 représente un tableau comprenant d'autres propriétés des 30 profils de fibre optique à compensation de dispersion chromatique selon l'invention définis à la figure 2. La colonne de gauche comprend la dénomination des exemples déjà expliquée ci-dessus. Pour chaque exemple considéré, les autres colonnes représentent des propriétés de la fibre optique correspondant à l'exemple considéré. Les quatre colonnes suivantes représentent des surfaces 5 effectives Seff exprimées en pm2 respectivement aux longueurs d'onde de 1460nm, 1550nm, 1625nm et 1675nm. La figure 5 représente un tableau comprenant d'autres propriétés des profils de fibre optique à compensation de dispersion chromatique selon l'invention définis à la figure 2. La colonne de gauche comprend la dénomination 10 des exemples déjà expliquée ci-dessus. Pour chaque exemple considéré, les autres colonnes représentent des propriétés de la fibre optique correspondant à l'exemple considéré. Les quatre colonnes suivantes représentent des dispersions chromatiques C exprimées en ps/nm. km respectivement aux longueurs d'onde de 1460nm, 1550nm, 1625nm et 1675nm. La figure 6 représente un tableau comprenant d'autres propriétés des profils de fibre optique à compensation de dispersion chromatique selon l'invention définis à la figure 2. La colonne de gauche comprend la dénomination des exemples déjà expliquée ci-dessus. Pour chaque exemple considéré, les autres colonnes représentent des propriétés de la fibre optique correspondant à 20 l'exemple considéré. Les trois colonnes suivantes représentent des seuils maximum de pertes par courbure exprimées en dB/m pour un rayon de 1Omm respectivement aux longueurs d'onde de 1550nm, 1625nm et 1675nm. Par exemple, pour l'exemple la, lesdites pertes par courbure sont inférieures à 3dB/m. Les trois colonnes suivantes représentent des seuils maximum de pertes 25 par courbure exprimées en dB/m pour un rayon de 30mm respectivement aux longueurs d'onde de 1550nm, 1625nm et 1675nm. La figure 7 représente schématiquement un autre exemple de premier type de profil à trois tranches d'une fibre optique à compensation de dispersion chromatique selon l'invention. La première tranche appelée tranche centrale 30 présente une différence maximale d'indice Ani avec l'indice constant de la gaine et un rayon extérieur r1b. La différence d'indice maximale AnI est positive. De préférence, entre un rayon nul et le rayon r] a, l'indice est constant et maximum, il devient égal à celui de la gaine pour une valeur rI du rayon et atteint celui de la deuxième tranche pour une valeur r] b. La deuxième tranche appelée tranche 5 enterrée présente une différence maximale d'indice An2 avec l'indice constant de la gaine et un rayon extérieur r2. La différence d'indice maximale An2 est négative. De préférence, entre le rayon rI b et le rayon r2, l'indice est constant. La troisième tranche appelée tranche annulaire présente une différence maximale d'indice An3 avec l'indice constant de la gaine et un rayon extérieur r3. La 10 différence d'indice maximale An3 est positive.De préférence, entre le rayon r2 et le rayon r3, l'indice est constant. Au-delà du rayon r3 se trouve la gaine d'indice consta nt. La figure 8 représente un tableau comprenant les valeurs de rayons et de différences d'indice pour une dizaine d'exemples de profils de cet autre exemple 15 de premier type de fibre optique à compensation de dispersion chromatique selon l'invention. La colonne de gauche comprend la dénomination des exemples du nIl b au nl Ob. Les cinq colonnes suivantes expriment en prm des rayons du profil d'indice variable de coeur. Les trois dernières colonnes expriment mille fois des différences d'indice (sans unité). La figure 9 représente un tableau comprenant certaines propriétés des profils de fibre optique à compensation de dispersion chromatique selon l'invention définis à la figure 8. Sa description est analogue à celle de la figure 3. La figure 10 représente un tableau comprenant d'autres propriétés des profils de fibre optique à compensation de dispersion chromatique selon 25 l'invention définis à la figure 8. Sa description est analogue à celle de la figure 4. La figure l l représente un tableau comprenant d'autres propriétés des profils de fibre optique à compensation de dispersion chromatique selon l'invention définis à la figure 8. Sa description est analogue à celle de la figure 5. La figure 12 représente un tableau comprenant d'autres propriétés des profils de fibre optique à compensation de dispersion chromatique selon l'invention définis à la figure 8. Sa description est analogue à la figure 6. La figure 13 représente schématiquement des deuxième, troisième et 5 quatrième types de profil à quatre tranches d'une fibre optique à compensation de dispersion chromatique selon l'invention. La première tranche appelée tranche centrale présente une différence maximale d'indice An] avec l'indice constant de la gaine et un rayon extérieur rn. La différence d'indice maximale An] est positive. De préférence, entre un rayon nul et le rayon r], l'indice est constant. La 10 deuxième tranche appelée tranche enterrée présente une différence maximale d'indice An2 avec l'indice constant de la gaine et un rayon extérieur r2. La différence d'indice maximale An2 est négative. De préférence, entre le rayon r] et le rayon r2, l'indice est constant. Pour les deuxième et troisième types de profil, la troisième tranche appelée tranche annulaire présente une différence maximale 15 d'indice An3 avec l'indice constant de la gaine et un rayon extérieur r3. La différence d'indice maximale An3 est positive. De préférence, entre le rayon r2 et le rayon r3, l'indice est constant. Pour le quatrième type de profil, la troisième tranche appelée tranche enterrée présente une différence maximale d'indice An3 avec l'indice constant de la gaine et un rayon extérieur r3. La différence d'indice 20 maximale An3 est négative. De préférence, entre le rayon r2 et le rayon r3, l'indice est constant. Pour le deuxième type de profil, la quatrième tranche appelée tranche enterrée présente une différence maximale d'indice An4 avec l'indice constant de la gaine et un rayon extérieur r4. La différence d'indice maximale An4 est négative. De préférence, entre le rayon r3 et le rayon r4, 25 l'indice est constant. Au-delà du rayon r4 se trouve la gaine d'indice constant. Pour les troisième et quatrième types de profil, la quatrième tranche appelée tranche annulaire présente une différence maximale d'indice An4 avec l'indice constant de la gaine et un rayon extérieur r4. La différence d'indice maximale An4 est positive. De préférence, entre le rayon r3 et le rayon r4, l'indice est constant. 30 Au-delà du rayon r4 se trouve la gaine d'indice constant. La figure 14 représente un tableau comprenant les valeurs de rayons et de différences d'indice pour une dizaine d'exemples des deuxième, troisième et quatrième types de profil de fibre optique à compensation de dispersion chromatique selon l'invention. La colonne de gauche comprend la dénomination 5 des exemples du nolc au n']Oc. Les quatre colonnes suivantes expriment en Pm des rayons du profil d'indice variable de coeur. Les quatre dernières colonnes expriment mille fois des différences d'indice (sans unité). La figure 15 représente un tableau comprenant certaines propriétés des profils de fibre optique à compensation de dispersion chromatique selon 10 l'invention définis à la figure 14. Sa description est analogue à celle de la figure 3. La figure 16 représente un tableau comprenant d'autres propriétés des profils de fibre optique à compensation de dispersion chromatique selon l'invention définis à la figure 14. Sa description est analogue à celle de la 15 figure 4. La figure 1 7 représente un tableau comprenant d'autres propriétés des profils de fibre optique à compensation de dispersion chromatique selon l'invention définis à la figure 14. Sa description est analogue à celle de la figure 5. La figure 18 représente un tableau comprenant d'autres propriétés des profils de fibre optique à compensation de dispersion chromatique selon l'invention définis à la figure 14. Sa description est analogue à la figure 6. La figure 19 représente la variaton de la dispersion chromatique dans les bandes S, C, L et U, des exemples de profil n08a, n08b et n02c, respectivement par 25 le biais des courbes A, A' et A" dans lesquelles la dispersion chromatique C exprimée en ps/nm.km est située en ordonnée tandis que la longueur d'onde X exprimée en nm est située en abscisse. REVENDICATIONS 1. Fibre optique à compensation de dispersion chromatique sur plusieurs bandes spectrales dont au moins la bande C, pour réseau de transmission à multiplexage en longueur d'onde, comportant successivement du centre vers la périphérie un coeur présentant un profil d'indice variable puis une gaine d'indice constant, le profil d'indice variable du coeur comportant successivement, du centre vers la périphérie, une tranche centrale d'indice maximum supérieur à l'indice de la gaine, une tranche enterrée d'indice minimum inférieur à l'indice de la gaine, une tranche annulaire d'indice maximum supérieur à l'indice de la gaine et inférieur à l'indice maximum de la tranche centrale, les rayons et les indices de chacune des tranches étant déterminés de 15 manière à ce que la fibre optique à compensation de dispersion présente, d'une part à la longueur d'onde de 1550nm, premièrement une dispersion chromatique inférieure à -8ps/nm.km, deuxièmement un rapport dispersion chromatique sur pente de dispersion chromatique dont la valeur absolue est supérieure à 750nm, 20 troisièmement un diamètre de mode supérieur à 5um, et d'autre part à la longueur d'onde de 1 625nm, des pertes par courbure pour un rayon de lOmm qui sont inférieures à 400dB/m. 2. Fibre optique à compensation de dispersion chromatique selon la 25 revendication 1, caractérisée en ce que les rayons et les indices de chacune des tranches sont déterminés de manière à ce que la fibre optique à compensation de dispersion présente, à la longueur d'onde de 1550nm, un rapport dispersion chromatique sur pente de dispersion chromatique dont la valeur absolue est supérieure à 1500nm. 3. Fibre optique à compensation de dispersion chromatique selon l'une quelconque des revendications précédentes, caractérisée en ce que la fibre optique à compensation de dispersion chromatique compense la dispersion chromatique d'une fibre optique de ligne sur les bandes spectrales S, C, L et U. 4. Fibre optique à compensation de dispersion selon l'une quelconque des revendications précédentes, caractérisée en ce que le profil d'indice variable du coeur est successivement constitué, du centre vers la périphérie, d'une tranche centrale d'indice maximum supérieur à l'indice de la gaine, 10 d'une tranche enterrée d'indice minimum inférieur à l'indice de la gaine, d'une tranche annulaire d'indice maximum supérieur à l'indice de la gaine et inférieur à l'indice maximum de la tranche centrale. 5. Fibre optique à compensation de dispersion chromatique selon la 15 revendication 4, caractérisée en ce que les rayons et les indices de chacune des tranches sont déterminés de manière à ce que la fibre optique à compensation de dispersion présente, à la longueur d'onde de 1550nm, une dispersion chromatique comprise entre -40ps/nm.km et -8ps/nm.km. 6. Fibre optique à compensation de dispersion chromatique selon la revendication 5, caractérisée en ce que la différence (An2) entre l'indice minimum de la tranche enterrée et l'indice de la gaine est comprise entre -3,0.10-3 et 0,0.10i3, et en ce que le rayon extérieur (r2) de la tranche enterrée est compris entre 25 5,8pm et 8,5pm. 7. Fibre optique à compensation de dispersion chromatique selon l'une quelconque des revendications 5 à 6, caractérisée en ce que la différence (An3) entre l'indice maximum de la 30 tranche annulaire et l'indice de la gaine est comprise entre 1,0.1 03 et 6,0.10-3, et en ce que le rayon extérieur (r3) de la tranche annulaire est compris entre 7,2pm et 9,7pm. 8. Fibre optique à compensation de dispersion chromatique selon l'une 5 quelconque des revendications 5 à 7, caractérisée en ce que la valeur du double de l'intégrale (S1 = 2.An(r).r.dr), entre un rayon nul et le rayon (r1) de la partie de o la tranche centrale présentant un indice supérieur à l'indice de la gaine, du produit du rayon par la différence d'indice par rapport à la gaine, est comprise entre 39.10O' et 65.10-3 'm2. 9. Fibre optique à compensation de dispersion chromatique selon l'une quelconque des revendications 5 à 8, caractérisée en ce que la valeur du double r2 de l'intégrale (S2 =2.jAn(r).r.dr), entre le rayon (r1) de la partie de la tranche rl centrale présentant un indice supérieur à l'indice de la gaine et le rayon (r2) de la 15 partie de la tranche enterrée présentant un indice inférieur à l'indice de la gaine, du produit du rayon par la différence d'indice par rapport à la gaine, est comprise entre -150.10-3 et _10.10-3Jim2. Fibre optique à compensation de dispersion chromatique selon l'une 20 quelconque des revendications 5 à 9, caractérisée en ce que la valeur du double r3 de l'intégrale (S3 =2.^An(r).r.dr), entre le rayon (r2) de la partie de la tranche r2 enterrée présentant un indice inférieur à l'indice de la gaine et le rayon (r3) de la partie de la tranche annulaire présentant un indice supérieur à l'indice de la gaine, du produit du rayon par la différence d'indice par rapport à la gaine, est 2 5 comprise entre 30.10-3 et 140. 10-3 um2. 11. Fibre optique à compensation de dispersion chromatique selon l'une quelconque des revendications 5 à 10, caractérisée en ce que la valeur du triple,1 de l'intégrale (S1= 3.}An(r).r2.dr), entre un rayon nul et le rayon (r1) de la partie o de la tranche centrale présentant un indice supérieur à l'indice de la gaine, du 5 produit du carré du rayon par la différence d'indice par rapport à l'indice de la gaine, est comprise entre 59. 103p m3 et 123.103 pm3. 12. Fibre optique à compensation de dispersion selon l'une quelconque des revendications 5 à 11, caractérisée en ce que la tranche centrale est en forme 10 de rectangle. 13. Fibre optique à compensation de dispersion chromatique selon la revendication 1 2, caractérisée en ce que la différence (Anj) entre l'indice maximum de la 15 tranche centrale et l'indice de la gaine est comprise entre 14,0.103 et 20,0.10-3, et en ce que le rayon (r.) de la partie de la tranche centrale présentant un indice supérieur à l'indice de la gaine est compris entre 1,4pim et 1,9pm. 14. Fibre optique à compensation de dispersion selon l'une quelconque 20 des revendications 5 à 1 1, caractérisée en ce que la tranche centrale est en forme de trapèze. 15. Fibre optique à compensation de dispersion chromatique selon la revendication 14, caractérisée en ce que la différence (Anj) entre l'indice maximum de la tranche centrale et l'indice de la gaine est comprise entre 14,0.10O' et 20,0.10-3, en ce que le rayon (r1) de la partie de la tranche centrale présentant un indice supérieur à l'indice de la gaine est compris entre 1,4pm et 1,9pim, et en ce que le rayon (rl,) de la partie de la tranche centrale présentant l'indice maximum de la tranche centrale est compris entre 1,3,Um et,g,um. 16. Fibre optique à compensation de dispersion chromatique selon la 5 revendication 4, caractérisée en ce que les rayons et les indices de chacune des tranches sont déterminés de manière à ce que la fibre optique à compensation de dispersion présente, à la longueur d'onde de 1550nm, une dispersion chromatique inférieure à -40ps/nm.km. 17. Fibre optique à compensation de dispersion chromatique selon la revendication 1 6, caractérisée en ce que la différence (An2) entre l'indice minimum de la tranche enterrée et l'indice de la gaine est comprise entre -5,5.1 0-3 et 0,0,1 04, et en ce que le rayon extérieur (r2) de la tranche enterrée est compris entre 15 3,7lm et 6,7pm. 18. Fibre optique à compensation de dispersion chromatique selon l'une quelconque des revendications 16 à 17, caractérisée en ce que la différence (An3) entre l'indice maximum de la 20 tranche annulaire et l'indice de la gaine est comprise entre 1,0. 1 0- 3 et 8,0.10-3, et en ce que le rayon extérieur (r3) de la tranche annulaire est compris entre 6,lpm et 8,4pm. 19. Fibre optique à compensation de dispersion chromatique selon l'une 25 quelconque des revendications 16 à 18, caractérisée en ce que la valeur du double de l'intégrale (S1 =2.4An(r).r.dr), entre un rayon nul et le rayon (r1) de la o partie de la tranche centrale présentant un indice supérieur à l'indice de la gaine, du produit du rayon par la différence d'indice par rapport à la gaine, est comprise entre 32.10-3 et 52. 103 m2. 20. Fibre optique à compensation de dispersion chromatique selon l'une quelconque des revendications 16 à 19, caractérisée en ce que la valeur du r2 double de l'intégrale (S2 -2.{An(r).r.dr), entre le rayon (rj) de la partie de la tranche centrale présentant un indice supérieur à l'indice de la gaine et le rayon (r2) de la partie de la tranche enterrée présentant un indice inférieur à l'indice de la gaine, du produit du rayon par la différence d'indice par rapport à la gaine, est comprise entre -70.10-3 et -4.10-3 pm2. 21 Fibre optique à compensation de dispersion chromatique selon l'une quelconque des revendications 16 à 20, caractérisée en ce que la valeur du r3 double de l'intégrale (S3. 2.}An(r).r.dr), entre le rayon (r2) de la partie de la r2 tranche enterrée présentant un indice inférieur à l'indice de la gaine et le rayon (r3) de la partie de la tranche annulaire présentant un indice supérieur à l'indice 15 de la gaine, du produit du rayon par la différence d'indice par rapport à la gaine, est comprise entre 7.10-3 et 150.10-3pm2. 22. Fibre optique à compensation de dispersion chromatique selon l'une quelconque des revendications 16 à 21, caractérisée en ce que la valeur du triple rn de l'intégrale (S,, = 3.JAn(r).r2.dr), entre un rayon nul et le rayon (r1) de la partie o de la tranche centrale présentant un indice supérieur à l'indice de la gaine, du produit du carré du rayon par la différence d'indice par rapport à l'indice de la gaine, est comprise entre 40.1 03 prm3 et 80.1 0-3 pm3. 23. Fibre optique à compensation de dispersion selon l'une quelconque des revendications 16 à 22, caractérisée en ce que la tranche centrale est en forme de rectangle. 24. Fibre optique à compensation de dispersion chromatique selon la revendication 23, caractérisée en ce que la différence (An,) entre l'indice maximum de la tranche centrale et l'indice de la gaine est comprise entre 1 7,0.1 03 et 25,0.1 0-3, et en ce que le rayon (ri) de la partie de la tranche centrale présentant un indice supérieur à l'indice de la gaine est compris entre 1,2pm et 1,7pm. 25. Fibre optique à compensation de dispersion selon l'une quelconque 10 des revendications 16 à 22, caractérisée en ce que la tranche centrale est en forme de trapèze. 26. Fibre optique à compensation de dispersion chromatique selon la revendication 25, caractérisée en ce que la différence (An1) entre l'indice maximum de la tranche centrale et l'indice de la gaine est comprise entre 17,0.10-3 et 25,0.10-3, en ce que le rayon (r1) de la partie de la tranche centrale présentant un indice supérieur à l'indice de la gaine est compris entre 1,2pm et 1,7lpm, et en ce que le rayon (rl,) de la partie de la tranche centrale présentant 20 l'indice maximum de la tranche centrale est compris entre 1, ] pm et 1,7 prm. 27. Fibre optique à compensation de dispersion selon l'une quelconque des revendications 4 à 26, caractérisée en ce que les rayons et les indices de chacune des tranches sont déterminés de manière à ce que la fibre optique à 25 compensation de dispersion présente une longueur d'onde de coupure théorique supérieure à 1600nm. 28. Fibre optique à compensation de dispersion selon l'une quelconque des revendications 1 à 3, caractérisée en ce que le profil d'indice variable du 30 coeur est successivement constitué, du centre vers la périphérie, d'une tranche centrale d'indice maximum supérieur à l'indice de la gaine, d'une tranche enterrée d'indice minimum inférieur à l'indice de la gaine, d'une première tranche annulaire d'indice maximum supérieur à l'indice de la gaine et inférieur à l'indice maximum de la tranche centrale, d'une deuxième tranche annulaire d'indice maximum supérieur à l'indice de la gaine et supérieur à l'indice de la première tranche annulaire. 29. Fibre optique à compensation de dispersion selon l'une quelconque des revendications 1 à 3, caractérisée en ce que le profil d'indice variable du 10 coeur est successivement constitué, du centre vers la périphérie, d'une tranche centrale d'indice maximum supérieur à l'indice de la gaine, d'une première tranche enterrée d'indice minimum inférieur à l'indice de la gaine, d'une deuxième tranche enterrée d'indice minimum inférieur à l'indice de 15 la gaine et supérieur à l'indice de la première tranche enterrée, d'une tranche annulaire d'indice maximum supérieur à l'indice de la gaine et inférieur à l'indice maximum de la tranche centrale. 30. Fibre optique à compensation de dispersion selon l'une quelconque 20 des revendications i à 3, caractérisée en ce que le profil d'indice variable du coeur est successivement constitué, du centre vers la périphérie, d'une tranche centrale d'indice maximum supérieur à l'indice de la gaine, d'une première tranche enterrée d'indice minimum inférieur à l'indice de la gaine, d'une tranche annulaire d'indice maximum supérieur à l'indice de la gaine et inférieur à l'indice maximum de la tranche centrale, d'une deuxième tranche enterrée d'indice minimum inférieur à l'indice de la gaine. 31. Fibre optique à compensation de dispersion selon l'une quelconque des revendications 28 à 30, caractérisée en ce que les rayons et les indices de chacune des tranches sont déterminés de manière à ce que la fibre optique à compensation de dispersion présente une longueur d'onde de coupure théorique supérieure à 1550nm. 32. Fibre optique à compensation de dispersion selon l'une quelconque des revendications précédentes, caractérisée en ce que les rayons et les indices de chacune des tranches sont déterminés de manière à ce que la fibre optique à 10 compensation de dispersion présente, à la longueur d'onde de 1550nm, une pente de dispersion chromatique dont la valeur absolue est inférieure à 0, 02ps/nm2.km. 33. Fibre optique à compensation de dispersion selon l'une quelconque 15 des revendications précédentes, caractérisée en ce que les rayons et les indices de chacune des tranches sont déterminés de manière à ce que la fibre optique à compensation de dispersion présente, à la longueur d'onde de 1550nm, une surface effective supérieure à 20pm2. 34. Système de transmission à fibre optique comprenant l'association d'une fibre optique de ligne et d'une fibre optique à compensation de dispersion selon l'une quelconque des revendications précédentes, la fibre optique à compensation de dispersion étant en ligne. 35. Système de transmission à fibre optique comprenant l'association d'une fibre optique de ligne et d'une fibre optique à compensation de dispersion selon l'une quelconque des revendications précédentes, la fibre optique à compensation de dispersion étant en module.